水との接触により粒子表面に粘着性のゲル層を形成する生理活性物質粒子に水溶性添加剤微粒子又は不溶性添加剤微粒子を分散懸濁した水溶性高分子溶液を単層もしくは複数層被覆することを特長とする、溶出性が改善された固形製剤の製造方法。生理活性物質がバルサルタン、もしくは薬学的に許容されるその塩である請求項1に記載の固形製剤。水溶性添加剤微粒子が糖類または糖アルコールである請求項1及び2に記載の固形製剤。不溶性添加剤微粒子がタルク、ステアリン酸、ステアリン酸マグネシウム、ステアリン酸カルシウム、硬化油又はフマル酸ステアリルナトリウムからなる群より選ばれる1種または2種以上である請求項1及び2に記載の固形製剤。水溶性高分子がセルロース誘導体、ポビドン、ポリビニルアルコール、ポリビニルアルコールアクリル酸メタクリル酸メチル共重合体又はポリビニルアルコールグラフトコポリマーからなる群より選ばれる1種または2種以上である請求項1及び2に記載の固形製剤。固形製剤が口腔内崩壊錠である請求項1~5に記載の固形製剤。本発明の課題は、水との接触により粒子表面に粘着性のゲル層を形成し、崩壊、溶出が遅延する薬物について、製剤操作上簡便な方法により、溶出性が改善された固形製剤を提供することにある。通常の流動層造粒操作で、バルサルタン及びDマンニトールにポリビニルアルコールアクリル酸メタクリル酸メチル共重合体大同化成工業社製POVACOAT登録商標の5水溶液を用いて試作造粒を行ったところ、バルサルタンがやや撥水性であるため造粒の進行が緩慢であり、得られた造粒物は見掛比重が0.2以下と嵩高く、流動性が極めて悪い粒子であった。この粒子に崩壊剤及び滑沢剤を混合して打錠した錠剤の溶出試験を行った結果、バルサルタンの溶出率は15分で約5と極めて低い値であった。崩壊状況を観察すると、粒子表面に形成されたバルサルタンに由来するゲル状膜を介して薬物粒子の相互付着により綿状の凝集粒子塊となり単位粒子に分散崩壊していない状態が観察された。このため塊状物内部からの溶出が緩慢で溶出率が低下していると推察された。そこで、バルサルタンを含有する造粒物に、不溶性添加剤微粒子を分散懸濁した水溶性高分子をスプレーして被覆し、得られた粒子に崩壊剤及び滑沢剤を混合して打錠した錠剤を製造した。この錠剤の溶出試験を行ったところ、バルサルタンに由来する綿状の凝集塊は解消され、15分後の溶出率は著しく改善される傾向が認められた。この知見に基づき、さらに改良を加え、本発明を完成することができた。すなわち、本発明によれば、下記1~6の発明を提供することができる。1水との接触により粒子表面に粘着性のゲル層を形成する生理活性物質粒子に水溶性添加剤微粒子又は不溶性添加剤微粒子を分散懸濁した水溶性高分子溶液を単層もしくは複数層被覆することを特長とする、溶出性が改善された固形製剤の製造方法。2生理活性物質がバルサルタン、もしくは薬学的に許容されるその塩である1に記載の固形製剤。3水溶性添加剤微粒子が糖類または糖アルコールである1及び2に記載の固形製剤。4不溶性添加剤微粒子がタルク、ステアリン酸、ステアリン酸マグネシウム、ステアリン酸カルシウム、硬化油又はフマル酸ステアリルナトリウムからなる群より選ばれる1種または2種以上である1及び2に記載の固形製剤。5水溶性高分子がセルロース誘導体、ポビドン、ポリビニルアルコール、ポリビニルアルコールアクリル酸メタクリル酸メチル共重合体又はポリビニルアルコールグラフトコポリマーからなる群より選ばれる1種または2種以上である1及び2に記載の固形製剤。6固形製剤が口腔内崩壊錠である1~5に記載の固形製剤。本発明によれば、水との接触により粒子表層にゲル層膜を形成し、崩壊、溶出が遅延する生理活性物質に、水溶性添加剤微粒子又は不溶性添加剤微粒子を分散懸濁した水溶性高分子溶液を被覆することにより、製剤操作上簡便な方法で、ゲル層膜の形成による綿状の凝集塊を生じることなく、生理活性物質の溶出性を改善することが可能である。本発明の実施に当たり、流動層装置に仕込まれた粒子の粒子径や粒子物性に応じた適正な流動状態特に過大風量は避けるを確認しながら、粉体物性粒子径形状溶解度等に応じたスプレーミスト径液の粘度等を選定する。すなわち、流動する粒子サイズに対して、付着した結合剤液滴径が大きいと、近傍にある粒子と付着するが、このことは、粒子の運動エネルギーに起因する分離力とスプレー液滴による結合力とのバランスで決まる。すなわち、分離力が結合力より勝る場合では、粒子の付着凝集は抑制され、分離力<結合力では、粒子は付着凝集する。しかし、同じ液滴径であっても、初期の粒子サイズが小さい時には、付着凝集に寄与しても、粒子径が有る大きさまで成長すると、質量の増加に伴い分離力が大きくなるので、粒子成長は抑制され、この結果粒度分布のシャープな造粒物が得られる。本発明において、液に配合する水溶性添加剤微粒子又は不溶性添加剤微粒子の平均粒子径は、造粒物の平均粒子径の約5.0μm程度以下が好ましい。これにより、バルサルタン粒子の表面がゲル化する速度を抑制し、分散性の良い粒子集合体に造粒すると、操作風量を増加させることで、粒子表面の付着凝集力も抑制され、流動化による分離力が強くなりさらなる造粒は抑制される。本発明において使用される賦形剤としては、結晶セルロース、トウモロコシ澱粉、バレイショ澱粉、部分アルファー化澱粉等が挙げられる。これら賦形剤はその一部、またはすべてを結合剤溶液中に溶解もしくは分散懸濁しても良い。また、崩壊剤としては、低置換度ヒドロキシプロピルセルロース、カルメロースカルシウム、カルボシキメチルスターチナトリウム、クロスポビドン、部分アルファー化デンプン及びクロスカルメロースナトリウム等の通常に固形製剤用として用いられる崩壊剤が挙げられるが、好ましくはクロスカルメロースナトリウムである。本発明において使用される糖類又は糖アルコールとしては、乳糖、トレハロース、D-マンニトール、ソルビトール、キシリトール、マルチトール、エリスリトール、還元パラチノース、白糖、ショ糖、ブドウ糖等が挙げられ、これらは単品あるいは複数種を組み合わせて使用することも可能である。その他、使用することができる製剤上の添加物としては、通常使用されている賦形剤、崩壊剤、結合剤、矯味矯臭剤、着色剤、等張化剤等その他の添加剤が適宜使用できる。さらに、これらの添加剤の表面を安定化剤等を用いて被覆して使用して良い。実施例1バルサルタン200g及びD-マンニトール100gを混合し均一分散した後、噴流流動層造粒機パウレック社製:MP-01-SPC型に投入し、ポリビニルアルコールアクリル酸メタクリル酸メチル共重合体18.8gを精製水480gに溶解させた後、タルク101.3gを添加し、均一分散させた溶液をスプレー添加した。得られた造粒物168gに低置換度ヒドロキシプロピルセルロース69.6g及びステアリン酸マグネシウム2.4gを混合して打錠し、下記組成の錠剤を得た。[成分][1錠当たりの重量mg]バルサルタン80.0D-マンニトール40.0タルク40.5ポリビニルアルコールアクリル酸メタクリル酸メチル共重合体7.5低置換度ヒドロキシプロピルセルロース69.6ステアリン酸マグネシウム2.4実施例2バルサルタン200gを噴流流動層造粒機パウレック社製:MP-01-SPC型に投入し、ポリビニルアルコールアクリル酸メタクリル酸メチル共重合体18.8g及びD-マンニトール50gを精製水480gに溶解させた液をスプレー添加した。得られた造粒物107.5gに低置換度ヒドロキシプロピルセルロース46.5g及びステアリン酸マグネシウム1.0gを混合して打錠し、下記組成の錠剤を得た。[成分][1錠当たりの重量mg]バルサルタン80.0D-マンニトール20.0ポリビニルアルコールアクリル酸メタクリル酸メチル共重合体7.5低置換度ヒドロキシプロピルセルロース46.5ステアリン酸マグネシウム1.0実施例3バルサルタン200g及びD-マンニトール50gを混合し均一分散した後、噴流流動層造粒機パウレック社製:MP-01-SPC型に投入し、ポリビニルアルコールアクリル酸メタクリル酸メチル共重合体18.8gを精製水480gに溶解させた後、タルク82.5gを添加し、均一分散させた溶液をスプレー添加した。得られた造粒物140.5gにクロスカルメロースナトリウム58.5g及びステアリン酸マグネシウム1.0gを混合して打錠し、下記組成の錠剤を得た。[成分][1錠当たりの重量mg]バルサルタン80.0D-マンニトール20.0タルク33.0ポリビニルアルコールアクリル酸メタクリル酸メチル共重合体7.5クロスカルメロースナトリウム58.5ステアリン酸マグネシウム1.0実施例4バルサルタン200g及びD-マンニトール50gを混合し均一分散した後、噴流流動層造粒機パウレック社製:MP-01-SPC型に投入し、ポリビニルアルコールアクリル酸メタクリル酸メチル共重合体18.8gを精製水480gに溶解させた後、ステアリン酸マグネシウム82.5gを添加し、均一分散させた溶液をスプレー添加した。得られた造粒物140.5gにクロスカルメロースナトリウム58.5g及びステアリン酸マグネシウム1.0gを混合して打錠し、下記組成の錠剤を得た。[成分][1錠当たりの重量mg]バルサルタン80.0D-マンニトール20.0ポリビニルアルコールアクリル酸メタクリル酸メチル共重合体7.5クロスカルメロースナトリウム58.5ステアリン酸マグネシウム34.0比較例1バルサルタン200g及びD-マンニトール100gを混合し均一分散した後、噴流流動層造粒機パウレック社製:MP-01-SPC型に投入し、ポリビニルアルコールアクリル酸メタクリル酸メチル共重合体18.8gを精製水480gに溶解させた溶液をスプレー添加した。得られた造粒物127.5gに低置換度ヒドロキシプロピルセルロース51.0g及びステアリン酸マグネシウム1.5gを混合して打錠し、下記組成の錠剤を得た。[成分][1錠当たりの重量mg]バルサルタン80.0D-マンニトール40.0ポリビニルアルコールアクリル酸メタクリル酸メチル共重合体7.5低置換度ヒドロキシプロピルセルロース51.0ステアリン酸マグネシウム1.5試験例1実施例1~4及び比較例1で得た錠剤について溶出試験試験液水、パドル回転数50rpmによりバルサルタンの溶出率を測定し、表1の結果を得た。表1の結果から、本発明に係る実施例1~4の錠剤は、比較例1の錠剤と比べ、バルサルタンの溶出率を極めて効果的に改善し得ることが判った。